(57)【要約】【課題】反射率の低減を抑えることのできるフィルムミラー及び太陽熱発電用反射装置を提供する。【解決手段】太陽光の入射側から順番に、アクリルフィルム基材、接着層、銀反射層が積層されてなるフィルムミラーにおいて、アクリルフィルム基材は、溶液流延法によって形成されたものであることを特徴としている。【選択図】図１
2012220708.tif 000002
【特許請求の範囲】
【請求項１】
太陽光の入射側から順番に、アクリルフィルム基材、接着層、銀反射層が積層されてなるフィルムミラーにおいて、
該アクリルフィルム基材は、溶液流延法によって形成されたものである
ことを特徴とするフィルムミラー。
【請求項２】
前記アクリルフィルム基材には、フィルム重量の０．１％以上０．５％未満の残留溶剤が含有されており、且つ、表面の算術平均粗さが０．０１μｍ以下である
ことを特徴とする請求項１に記載のフィルムミラー。
【請求項３】
前記接着層の厚さは、０．０５μｍ以上３μｍ以下である
ことを特徴とする請求項１又は２に記載のフィルムミラー。
【請求項４】
前記接着層の厚さは、０．１μｍ以上１μｍ以下である
ことを特徴とする請求項１又は２に記載のフィルムミラー。
【請求項５】
前記銀反射層は、樹脂フィルム上に蒸着されて形成されている
ことを特徴とする請求項１〜４の何れか一項に記載のフィルムミラー。
【請求項６】
前記銀反射層は、樹脂フィルム上に有機銀錯体化合物を含む塗布液が塗布された後に焼成されることにより形成されている
ことを特徴とする請求項１〜４の何れか一項に記載のフィルムミラー。
【請求項７】
請求項１〜６の何れか一項に記載のフィルムミラーと、
金属支持体とを備え、
前記フィルムミラーは、前記金属支持体上に貼付されている
ことを特徴とする太陽熱発電用反射装置。
【発明の詳細な説明】
【技術分野】
【０００１】
この発明は、フィルムミラー及び太陽熱発電用反射装置に関する。
【背景技術】
【０００２】
従来、太陽熱発電に用いられるミラーがある。このようなミラーとしては、軽量で取り扱いの容易なフィルムミラーが好ましく用いられる。
【０００３】
フィルムミラーは、屋外暴露環境下で長期間に亘り用いられる。従って、フィルムミラーには、長期間の紫外線露光に対する高い耐候性、耐摩擦性が求められる。この条件を満たすため、以前より、銀反射層の上面に接着層を介して樹脂基材を貼り合わせる構成が採られている。樹脂基材には、紫外線による劣化の少ないアクリルフィルムが好適に用いられる（例えば、特許文献１）。
【先行技術文献】
【特許文献】
【０００４】
【特許文献１】特表２００９−５２０１７４号公報
【発明の概要】
【発明が解決しようとする課題】
【０００５】
フィルムミラーとしては、集光効率の高さが非常に重要であり、従って、高い反射率が求められる。反射率の向上には、銀反射層における反射率の高さとともに、アクリルフィルムの平滑性向上や表面粗さの低減により光の散乱を抑えることが要求される。
【０００６】
フィルムミラーに用いられる樹脂基材としてのアクリルフィルムは、従来、アクリル樹脂を高温で溶融して接着層上に成膜する溶融流延法を用いて形成されてきた。しかしながら、この溶融流延法を用いて形成されたアクリルフィルムは、平滑性が低いという問題がある。そして、この平滑性の低いアクリルフィルムを銀反射層と接着することにより銀反射層への入射光及び反射光を散乱して、フィルムミラーとしての反射率を銀反射層の反射率よりも更に低下させてしまうという課題があった。
【０００７】
この発明の目的は、反射率の低減を抑制することのできるフィルムミラー及び太陽熱発電用反射装置を提供することにある。
【課題を解決するための手段】
【０００８】
本発明は、上記目的を達成するため、請求項１に記載の発明は、
太陽光の入射側から順番に、アクリルフィルム基材、接着層、銀反射層が積層されてなるフィルムミラーにおいて、
該アクリルフィルム基材は、溶液流延法によって形成されたものである
ことを特徴とするフィルムミラーである。
【０００９】
請求項２に記載の発明は、請求項１に記載のフィルムミラーにおいて、
前記アクリルフィルム基材には、フィルム重量の０．１％以上０．５％未満の残留溶剤が含有されており、且つ、表面の算術平均粗さが０．０１μｍ以下であることを特徴としている。
【００１０】
請求項３に記載の発明は、請求項１又は２に記載のフィルムミラーにおいて、
前記接着層の厚さは、０．０５μｍ以上３μｍ以下であることを特徴としている。
【００１１】
請求項４に記載の発明は、請求項１又は２に記載のフィルムミラーにおいて、
前記接着層の厚さは、０．１μｍ以上１μｍ以下であることを特徴としている。
【００１２】
請求項５に記載の発明は、請求項１〜４の何れか一項に記載のフィルムミラーにおいて、
前記銀反射層は、樹脂フィルム上に蒸着されて形成されていることを特徴としている。
【００１３】
請求項６に記載の発明は、請求項１〜４の何れか一項に記載のフィルムミラーにおいて、
前記銀反射層は、樹脂フィルム上に有機銀錯体化合物を含む塗布液が塗布された後に焼成されることにより形成されていることを特徴としている。
【００１４】
請求項７に記載の発明は、
請求項１〜６の何れか一項に記載のフィルムミラーと、
金属支持体とを備え、
前記フィルムミラーは、前記金属支持体上に貼付されている
ことを特徴とする太陽熱発電用反射装置である。
【発明の効果】
【００１５】
本発明に従うと、フィルムミラー及び太陽熱発電用反射装置において、反射率の低減を抑えることが出来るという効果がある。
【図面の簡単な説明】
【００１６】
【図１】本発明の実施形態のフィルムミラー及び太陽熱発電用反射装置の構成を示す図である。
【図２】フィルムミラー及び太陽熱発電用反射装置の構成の他の例を示す図である。
【図３】実施例の太陽熱発電用反射装置の解像度測定に用いられるパターンを示す図である。
【発明を実施するための形態】
【００１７】
以下、本発明に係る太陽熱発電用フィルムミラーについて、図面を用いて詳細に説明する。但し、以下に述べる実施形態には、本発明を実施するために技術的に好ましい種々の限定が付されているが、発明の範囲を以下の実施形態及び図示例に限定するものではない。
【００１８】
（１）太陽熱発電用フィルムミラーの構成概要
本発明のフィルムミラー及び太陽熱発電用反射装置の構成を図１、及び、図２に示す。
図１（ａ）に示す太陽熱発電用のフィルムミラー２０は、構成層として少なくともアクリルフィルム基材としてのアクリルフィルム２と、接着層３と、銀反射層５と、を備えている。また、接着層３と銀反射層５との間には、腐食防止層４が備えられており、銀反射層５の光反射側とは反対側には、アンカー層６と、樹脂フィルム７と、粘着層８とが備えられ、更に、最外層には剥離シート９が剥離可能に備えられている。
【００１９】
また、図２（ａ）に示すフィルムミラー２１のように、他の構成層として、銀反射層５の光反射側には、アクリルフィルム２の更に上面の最外層にハードコート層１を備えることとしても良い。
【００２０】
なお、ここでは、フィルムミラー２０、２１から剥離シート９を剥離したものをフィルムミラー本体としている。フィルムミラー２０、２１を用いて太陽熱発電用反射装置３０、３１を製造する際には、剥離シート９を剥離したフィルムミラー本体のみが用いられる。或いは、粘着層８及び剥離シート９を含まないフィルムミラー２０、２１と金属支持体１０とが粘着剤を用いて貼付されることとしてもよい。
【００２１】
（２）銀反射層
銀反射層５は、入射した太陽光を高い反射率で反射する。銀反射層５の形成方法としては、湿式法（めっき法）、及び、乾式法（真空成膜法）の何れの方法も適用することができる。
【００２２】
湿式法（めっき法）は、溶液から金属を析出させて銀膜を形成する方法である。この湿式法の具体例としては、銀鏡反応を挙げることができる。
また、湿式法の一つとして、有機銀錯体化合物を含む溶液をフィルムに塗布し、焼成することにより銀反射層を形成する方法が挙げられる。有機銀錯体化合物を焼成することにより、有機銀錯体化合物を形成する配位子が分解、脱離、気化し、金属銀が析出する。
【００２３】
一方、乾式法（真空成膜法）の具体的な方法としては、例えば、抵抗加熱式真空蒸着法、電子ビーム加熱式真空蒸着法、イオンプレーティング法、イオンビームアシスト真空蒸着法、スパッタ法等が挙げられる。本発明においては、連続的に成膜するロールツーロール方式を適用することが可能な蒸着法が好ましく用いられる。
【００２４】
本発明に係る銀反射層５の厚さは、反射率等の観点から１０〜２００ｎｍが好ましく、より好ましくは３０〜１５０ｎｍである。
【００２５】
（３）腐食防止層
腐食防止層４は、銀反射層５の銀に対する腐食を防ぐための層であり、腐食防止剤が含有されたフィルム状の樹脂コート層である。ここで、「腐食」とは、銀（金属）がその周囲を取り囲む環境物質によって化学的又は電気化学的に浸食されるか、若しくは、材質的に劣化する現象をいう（ＪＩＳ  Ｚ０１０３−２００４参照）。
この腐食防止層４は、銀反射層５に隣接して設けられることが好ましい。腐食防止層４に含有される腐食防止剤の分子量は、８００以下であることが好ましい。このような低分子の腐食防止剤を添加することによって、銀反射層５との界面に腐食防止剤が移動しやすくなり、これにより、腐食防止機能が向上して銀反射層５の劣化が抑制されると考えられる。また、腐食防止剤の含有量は、使用する化合物によって最適量が異なるが、０．０１〜１．０ｇ／ｍ２の範囲内であることが好ましい。
【００２６】
（腐食防止剤）
腐食防止剤は、銀に対する吸着性基を有することが好ましい。
銀に対する吸着性基を有する腐食防止剤としては、アミン類及びその誘導体、ピロール環を有する化合物、トリアゾール環を有する化合物、ピラゾール環を有する化合物、チアゾール環を有する化合物、イミダゾール環を有する化合物、インダゾール環を有する化合物、銅キレート化合物類、チオ尿素類、メルカプト基を有する化合物、ナフタレン系の少なくとも一種又はこれらの混合物から選ばれることが望ましい。
【００２７】
アミン類及びその誘導体としては、エチルアミン、ラウリルアミン、トリ−ｎ−ブチルアミン、Ｏ−トルイジン、ジフェニルアミン、エチレンジアミン、ジエチレントリアミン、トリエチレンテトラミン、テトラエチレンペンタミン、モノエタノールアミン、ジエタノールアミン、トリエタノールアミン、２Ｎ−ジメチルエタノールアミン、２−アミノ−２−メチル−１，３−プロパンジオール、アセトアミド、アクリルアミド、ベンズアミド、ｐ−エトキシクリソイジン、ジシクロヘキシルアンモニウムナイトライト、ジシクロヘキシルアンモニウムサリシレート、モノエタノールアミンベンゾエート、ジシクロヘキシルアンモニウムベンゾエート、ジイソプロピルアンモニウムベンゾエート、ジイソプロピルアンモニウムナイトライト、シクロヘキシルアミンカーバメイト、ニトロナフタレンアンモニウムナイトライト、シクロヘキシルアミンベンゾエート、ジシクロヘキシルアンモニウムシクロヘキサンカルボキシレート、シクロヘキシルアミンシクロヘキサンカルボキシレート、ジシクロヘキシルアンモニウムアクリレート、シクロヘキシルアミンアクリレート等、あるいはこれらの混合物が挙げられる。
【００２８】
ピロール環を有する物としては、Ｎ−ブチル−２，５−ジメチルピロール、Ｎ−フェニル−２，５−ジメチルピロール、Ｎ−フェニル−３−ホルミル−２，５−ジメチルピロール、Ｎ−フェニル−３，４−ジホルミル−２，５−ジメチルピロール等、あるいはこれらの混合物が挙げられる。
【００２９】
トリアゾール環を有する化合物としては、１，２，３−トリアゾール、１，２，４−トリアゾール、３−メルカプト−１，２，４−トリアゾール、３−ヒドロキシ−１，２，４−トリアゾール、３−メチル−１，２，４−トリアゾール、１−メチル−１，２，４−トリアゾール、１−メチル−３−メルカプト−１，２，４−トリアゾール、４−メチル−１，２，３−トリアゾール、ベンゾトリアゾール、トリルトリアゾール、１−ヒドロキシベンゾトリアゾール、４，５，６，７−テトラハイドロトリアゾール、３−アミノ−１，２，４−トリアゾール、３−アミノ−５−メチル−１，２，４−トリアゾール、カルボキシベンゾトリアゾール、２−（２′−ヒドロキシ−５′−メチルフェニル）ベンゾトリアゾール、２−（２′−ヒドロキシ−５′−ｔｅｒｔ−ブチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−４−オクトキシフェニル）ベンゾトリアゾール等、あるいはこれらの混合物が挙げられる。
【００３０】
ピラゾール環を有する化合物としては、ピラゾール、ピラゾリン、ピラゾロン、ピラゾリジン、ピラゾリドン、３，５−ジメチルピラゾール、３−メチル−５−ヒドロキシピラゾール、４−アミノピラゾール等、あるいはこれらの混合物が挙げられる。
チアゾール環を有する化合物としては、チアゾール、チアゾリン、チアゾロン、チアゾリジン、チアゾリドン、イソチアゾール、ベンゾチアゾール、２−Ｎ，Ｎ−ジエチルチオベンゾチアゾール、Ｐ−ジメチルアミノベンザルロダニン、２−メルカプトベンゾチアゾール等、あるいはこれらの混合物が挙げられる。
【００３１】
イミダゾール環を有する化合物としては、イミダゾール、ヒスチジン、２−ヘプタデシルイミダゾール、２−メチルイミダゾール、２−エチル−４−メチルイミダゾール、２−フェニルイミダゾール、２−ウンデシルイミダゾール、１−ベンジル−２−メチルイミダゾール、２−フェニル−４−メチルイミダゾール、１−シアノエチル−２−メチルイミダゾール、１−シアノエチル−２−フェニルイミダゾール、１−シアノエチル−２−エチル−４−メチルイミダゾール、１−シアノエチル−２−ウンデシルイミダゾール、２−フェニル−４−メチル−５−ヒドロキシメチルイミダゾール、２−フェニル−４，５−ジヒドロキシメチルイミダゾール、４−フォルミルイミダゾール、２−メチル−４−フォルミルイミダゾール、２−フェニル−４−フォルミルイミダゾール、４−メチル−５−フォルミルイミダゾール、２−エチル−４−メチル−５−フォルミルイミダゾール、２−フェニル−４−メチル−４−フォルミルイミダゾール、２−メルカプトベンゾイミダゾール等、あるいはこれらの混合物が挙げられる。
【００３２】
インダゾール環を有する化合物としては、４−クロロインダゾール、４−ニトロインダゾール、５−ニトロインダゾール、４−クロロ−５−ニトロインダゾール等、あるいはこれらの混合物が挙げられる。
【００３３】
銅キレート化合物類としては、アセチルアセトン銅、エチレンジアミン銅、フタロシアニン銅、エチレンジアミンテトラアセテート銅、ヒドロキシキノリン銅等、あるいはこれらの混合物が挙げられる。
【００３４】
チオ尿素類としては、チオ尿素、グアニルチオ尿素等、あるいはこれらの混合物が挙げられる。
【００３５】
メルカプト基を有する化合物としては、すでに上記に記載した材料も加えれば、メルカプト酢酸、チオフェノール、１，２−エタンジオール、３−メルカプト−１，２，４−トリアゾール、１−メチル−３−メルカプト−１，２，４−トリアゾール、２−メルカプトベンゾチアゾール、２−メルカプトベンゾイミダゾール、グリコールジメルカプトアセテート、３−メルカプトプロピルトリメトキシシラン等、あるいはこれらの混合物が挙げられる。
【００３６】
ナフタレン系としては、チオナリド等が挙げられる。
【００３７】
（４）アクリルフィルム
アクリルフィルム２のフィルム材料としては、フレキシブル性、軽量化、及び、耐候性の点で、特に、少なくとも２種以上のアクリル系モノマーを共重合したアクリル系共重合体が好適である。
【００３８】
好適なアクリル系共重合体としては、具体的には、例えば、メチルアクリレート、エチルアクリレート、プロピルアクリレート、ブチルアクリレート、２−エチルヘキシルアクリレート、２−ヒドロキシエチルアクリレート、メチルメタクリレート、エチルメタクリレート、プロピルメタクリレート、ブチルメタクリレート、シクロヘキシルメタクリレート、２−エチルヘキシルメタクリレート等のアルキル（メタ）アクリレートのような側鎖中に官能性基を有しないモノマー（以下、非官能性モノマーという）から選ばれる１種または２種以上のモノマーを主成分とし、これに２−ヒドロキシエチルメタクリレート、グリシジルメタクリレート、アクリル酸、メタクリル酸、イタコン酸等のモノマーから選ばれる１種または２種以上のモノマーの側鎖中にＯＨやＣＯＯＨなどの官能性基を有するモノマー（以下、官能性モノマーという）の１種または２種以上を組み合せて、溶液重合法、懸濁重合法、乳化重合法、塊状重合法等の重合法により共重合させることにより得られる重量平均分子量が４万ないし１００万、好ましくは１０万ないし４０万のアクリル系共重合体が挙げられる。中でも、エチルアクリレート、メチルアクリレート、２−エチルヘキシルメタクリレート等の比較的ガラス転移点温度Ｔｇの低いポリマーを与える非官能性モノマーを５０〜９０質量％、メチルメタクリレート、イソブチルメタクリレート、シクロヘキシルメタクリレート等の比較的ガラス転移点温度Ｔｇの高いポリマーを与える非官能性モノマーを１０〜５０質量％、２−ヒドロキシエチルメタクリレート、アクリル酸、イタコン酸等の官能性モノマーを０〜１０質量％含有するようなアクリル系重合体が最も好適である。
【００３９】
アクリルフィルム２の厚さは、１０〜１２５μｍが好ましい。アクリルフィルム２が１０μｍより薄いと、引っ張り強度、引き裂き強度が弱くなる傾向にあり、１２５μｍよりも厚いと、波長１６００ｎｍ〜２５００ｎｍの範囲の光（赤外線）に対する平均反射率が８０％を下回る。
【００４０】
アクリルフィルム２の表面には、ハードコート層１との密着性を向上させるために、コロナ放電処理、プラズマ処理等が施されていてもよい。
また、アクリルフィルム２は、ベンゾトリアゾール系、ベンゾフェノン系、トリアジン系、シアノアクリレート系、ポリマー型の紫外線吸収剤のうちいずれかを含むことが好ましい。
【００４１】
このアクリルフィルム２としては、溶液流延法（キャスティング法）を用いて製造したものを用いる。溶液流延法とは、上述のフィルム材料を溶媒に溶解させた溶液をドラムや平滑ベルト上に流し込み、溶媒を蒸発させてフィルムを成型するフィルムの製造方法である。溶媒としては、アクリル樹脂又は樹脂組成物が溶解するいずれの溶媒をも用いることができる。例えば、メチレンクロライド、クロロホルムなどのハロゲン化炭化水素類、エタノール、イソプロパノールなどのアルコール類、アセトン、メチルエチルケトンなどのケトン類、酢酸エチル、酢酸ｎ−ブチルなどのエステル類、トルエン、キシレンなどの芳香族類、テトラヒドロフランなどのエーテル類などが挙げられる。また、これらの溶媒を複数種混合して用いても良い。これらの中では、テトラヒドロフラン、メチレンクロライド、メチルエチルケトン、酢酸エチル、エタノール、トルエンが特に好ましく用いられる。
この溶液流延法を用いて製造したアクリルフィルムを用いることで、従来用いられていた溶融流延法によるアクリルフィルムと比較して、厚み精度、及び、平滑性を高めることが出来る。
なお、この溶液流延法を用いたアクリルフィルム２には、フィルム重量に対して数％（例えば、１〜３％）の溶剤が残留している。
【００４２】
（５）接着層
接着層３は、樹脂からなり、腐食防止層４と、紫外線吸収剤が含有されたアクリルフィルム２とを密着するものである。従って、接着層３には、腐食防止層４と紫外線吸収剤含有アクリルフィルム２とを密着する密着性、及び、銀反射層５が本来有する高い反射性能を引き出すための平滑性、透明性が要求される。
【００４３】
接着層３に使用される樹脂は、上記の密着性、耐熱性、及び平滑性の条件を満足するものであれば特に制限はなく、ポリエステル系樹脂、アクリル系樹脂、メラミン系樹脂、エポキシ系樹脂、ポリアミド系樹脂、塩化ビニル系樹脂、塩化ビニル酢酸ビニル共重合体系樹脂等の単独またはこれらの混合樹脂が使用できる。耐候性の点から、ポリエステル系樹脂とメラミン系樹脂の混合樹脂が特に好ましく、更に、イソシアネート等の硬化剤を混合した熱硬化型樹脂がより好ましい。
【００４４】
接着層３の厚さは、０．０５〜３μｍが好ましく、より好ましくは０．１〜１μｍである。接着層３の厚さが０．０５μｍより薄いと、密着性が低下して接着層を形成した効果が減少すると共に、アクリルフィルム２の表面に存在する凹凸を覆い隠し切れなくなって平滑性が向上し難くなる。一方、接着層３の厚さが３μｍより厚いと、密着性の向上が望めず、却って塗りムラの発生により平滑性が向上し難くなったり、接着層３の硬化が不充分となったりする場合がある。
【００４５】
接着層３の形成方法としては、グラビアコート法、リバースコート法、ダイコート法等、従来公知のコーティング方法が使用できる。
【００４６】
（６）樹脂フィルム
樹脂フィルム７としては、従来公知の種々の樹脂フィルムを用いることができる。例えば、セルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、セルロースジアセテートフィルム、セルローストリアセテートフィルム、セルロースアセテートプロピオネートフィルム、セルロースアセテートブチレートフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン系樹脂フィルム、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルム等を挙げることができる。
なかでも、ポリカーボネート系フィルム、ポリエステル系フィルム、ノルボルネン系樹脂フィルム、及びセルロースエステル系フィルムが好ましく、特に、ポリエステル系フィルム、セルロースエステル系フィルムを用いることが好ましい。
また、この樹脂フィルム７は、溶融流延製膜で製造されたフィルムであっても、溶液流延製膜で製造されたフィルムであってもよい。
この樹脂フィルム７の厚さは、樹脂の種類に応じて適切な厚さにすることが好ましい。例えば、一般的には、１０〜３００μｍの範囲内である。好ましくは２０〜２００μｍ、さらに好ましくは３０〜１００μｍである。
【００４７】
（７）アンカー層
銀反射層５と樹脂フィルム７とを接着するアンカー層６には、銀反射層５と樹脂フィルム７とを密着させる密着性、銀反射層５を真空蒸着法等で形成する場合の際の熱に耐え得る耐熱性、及び、銀反射層５が本来有する高い反射性能を引き出すための平滑性が必要とされる。
アンカー層６の材料としては、これらの条件を満たすものであれば特に制限はないが、樹脂からなることが好ましく、例えば、ポリエステル系樹脂、アクリル系樹脂、メラミン系樹脂、エポキシ系樹脂、ポリアミド系樹脂、塩化ビニル系樹脂、塩化ビニル酢酸ビニル共重合体系樹脂等の単独またはこれらの混合樹脂を用いることができる。特に、耐候性の点からポリエステル系樹脂とメラミン系樹脂の混合樹脂が好ましく、さらにイソシアネート等の硬化剤を混合した熱硬化型樹脂であればより好ましい。
アンカー層６の厚さは、密着性、平滑性、銀反射層５の反射率等の観点から、０．０１〜３μｍが好ましく、より好ましくは０．１〜１μｍである。
このアンカー層６の形成方法としては、グラビアコート法、リバースコート法、ダイコート法等、従来公知のコーティング方法が使用できる。
【００４８】
（８）粘着層
粘着層８は、後述する太陽熱発電用反射装置（３０、３１）を造る際に、銀反射層５を備えるフィルムミラー本体を金属支持体１０に貼り付けるための層であり、樹脂フィルム７の裏側（アンカー層６とは反対側の面）に設けられる。
この粘着層８の材料としては、特に制限されないが、例えば、ドライラミネート剤、ウエットラミネート剤、粘着剤、ヒートシール剤、ホットメルト剤などを使用することができる。また、ポリエステル系樹脂、ウレタン系樹脂、ポリ酢酸ビニル系樹脂、アクリル系樹脂、ニトリルゴムなどを用いてもよい。
粘着層８の具体的な材料としては、例えば、綜研化学社製「ＳＫダインシリーズ」、東洋インキ社製「Ｏｒｉｂａｉｎ  ＢＰＷシリーズ、ＢＰＳシリーズ」、荒川化学社製「アルコン」「スーパーエステル」「ハイペール」等の粘着剤を好適に用いることができる。
【００４９】
粘着層８の厚さは、粘着効果、乾燥速度等の観点から、通常１〜５０μｍ程度の範囲であることが好ましい。
フィルムミラーに粘着層８を設ける方法としては、特に制限されないが、例えば、ロール式で連続的に行うラミネート方法が経済性及び生産性の点から好ましい。又は、剥離シート９に積層して形成された粘着層８を、剥離シート９とともにフィルムミラー２０、フィルムミラー２１の裏面側（樹脂フィルム７の側）に貼り合わせるように設けてもよい。
【００５０】
（９）剥離シート
剥離シート９は、所定量（例えば、２０〜５０重量％）の微粒子を含有してなる樹脂フィルムであり、７５μｍ以上１２５μｍ以下の厚みを有するフィルム層である。より好ましくは、剥離シート９は、１００μｍ以上１２５μｍ以下の厚みを有する。
この剥離シート９を構成する樹脂フィルムには、従来公知の種々のフィルム材料（シート材料）として、例えば、アクリルフィルムまたはシート、ポリカーボネートフィルムまたはシート、ポリアリレートフィルムまたはシート、ポリエチレンナフタレートフィルムまたはシート、ポリエチレンテレフタレートフィルムまたはシート、フッ素樹脂等のプラスチックフィルムまたはシート、等を用いることができる。剥離シート９に用いることができる具体的な材料としては、例えば、三井化学東セロ社製「セパレータＳＰ−ＰＥＴ」、王子タック社製フィルムタック、リンテック社製剥離フィルム等を挙げることができる。
【００５１】
（１０）ハードコート層
ハードコート層１は、フィルムミラーの表面における損傷を防止するために、フィルムミラーの最外層に設けられる。
このハードコート層１を形成する材料としては、アクリル系樹脂、ウレタン系樹脂、メラミン系樹脂、エポキシ系樹脂、有機シリケート化合物、シリコーン系樹脂等を用いることができる。特に、硬度と耐久性の点では、シリコーン系樹脂やアクリル系樹脂を用いることが好ましい。また、硬化性、可撓性および生産性の点では、活性エネルギー線硬化型のアクリル系樹脂、または熱硬化型のアクリル系樹脂を用いることが好ましい。
ここで、活性エネルギー線硬化型のアクリル系樹脂または熱硬化型のアクリル系樹脂とは、重合硬化成分として多官能アクリレート、アクリルオリゴマーあるいは反応性希釈剤を含む組成物である。その他に必要に応じて光開始剤、光増感剤、熱重合開始剤あるいは改質剤等を含有しているものを用いてもよい。
アクリルオリゴマーとは、アクリル系樹脂骨格に反応性のアクリル基が結合されたものを始めとして、ポリエステルアクリレート、ウレタンアクリレート、エポキシアクリレート、ポリエーテルアクリレート等であり、また、メラミンやイソシアヌール酸等の剛直な骨格にアクリル基を結合したもの等も用いられ得る。
また、反応性希釈剤とは、塗工剤の媒体として塗工工程での溶剤の機能を担うと共に、それ自体が一官能性あるいは多官能性のアクリルオリゴマーと反応する基を有し、塗膜の共重合成分となるものである。
なお、市販されている多官能アクリル系硬化塗料としては、三菱レイヨン株式会社；（商品名“ダイヤビーム（登録商標）”シリーズ等）、長瀬産業株式会社；（商品名“デナコール（登録商標）”シリーズ等）、新中村株式会社；（商品名“ＮＫエステル”シリーズ等）、ＤＩＣ株式会社；（商品名“ＵＮＩＤＩＣ（登録商標）”シリーズ等）、東亞合成化学工業株式会社；（商品名“アロニックス（登録商標）”シリーズ等）、日本油脂株式会社；（商品名“ブレンマー（登録商標）”シリーズ等）、日本化薬株式会社；（商品名“ＫＡＹＡＲＡＤ（登録商標）”シリーズ等）、共栄社化学株式会社；（商品名“ライトエステル”シリーズ、“ライトアクリレート”シリーズ等）等の製品を利用することができ、アクリル系樹脂のハードコート層１を形成できる。
【００５２】
ハードコート層１中には、本発明の効果が損なわれない範囲で、さらに各種の添加剤を必要に応じて配合することができる。例えば、上記した腐食防止層４に用いた腐食防止剤やアクリルフィルム２に用いた紫外線吸収剤の他に、酸化防止剤、光安定剤、界面活性剤、レベリング剤および帯電防止剤等を用いることができる。
【００５３】
（１１）太陽熱発電用反射装置
太陽熱発電用反射装置３０は、図１（ｂ）に示すように、フィルムミラー２０の剥離シート９を剥離して露出させた粘着層８を金属支持体１０に貼り付けることで製造することができる。同様に、太陽熱発電用反射装置３１は、図２（ｂ）に示すように、フィルムミラー２１の剥離シート９を剥離して露出させた粘着層８を金属支持体１０に貼り付けて製造することができる。
【００５４】
太陽熱発電用反射装置の一形態としては、例えば、樋状（半円筒状）の形状のものが挙げられる。この半円筒形状の内側を反射面側とし、内部に流体を有する筒状部材が半円筒の軸位置に設けられて、筒状部材に太陽光を集光させて流体を加熱する。そして、この加熱された流体の熱エネルギーを電気エネルギーに変換することで発電を行う。
また、太陽熱発電用反射装置の他の一形態としては、平板状の太陽熱発電用反射装置を複数個所に設置し、それぞれの反射装置で反射された太陽光を一枚の反射鏡（中央反射鏡）に集光させて、更に、反射鏡により反射されて得られた熱エネルギーを発電部で電気エネルギーに変換することで発電する形態が挙げられる。
【００５５】
（１２）金属支持体
金属支持体１０としては、鋼板、銅板、アルミニウム板、アルミニウムめっき鋼板、アルミニウム系合金めっき鋼板、銅めっき鋼板、錫めっき鋼板、クロムめっき鋼板、ステンレス鋼板など熱伝導率の高い金属材料、また樹脂と金属板とを組み合わせた鋼板を用いることができる。
本発明においては、特に耐食性の良好なめっき鋼板、ステンレス鋼板、アルミニウム板などを用いることが好ましい。さらに好ましくは、樹脂と金属板とを組み合わせた鋼板を用いることが好ましい。
【００５６】
以上のように、本発明に係るフィルムミラー２０、２１によれば、アクリルフィルム２として溶液流延法により作成されたものを用いているので、太陽光に対して良好な正反射率を有するフィルムミラーを製造することができる。
【００５７】
特に、接着層３の厚さを０．０５μｍ〜３μｍ、より好ましくは、０．１μｍ〜１μｍの間に設定することでアクリルフィルム２と銀反射層５との密着性及び平滑性を向上させることができ、太陽光に対して良好な正反射率を有するフィルムミラーを製造することができる。
【００５８】
また、反射率の高い銀を反射層として用いるとともに、蒸着法や有機銀錯体化合物を焼成する方法を用いることで、銀反射層を容易且つ安定的に形成することができる。
【００５９】
また、上述のようにして製造されたフィルムミラー２０、２１を金属支持体１０と貼り合わせて太陽熱発電用反射装置３０、３１を製造することで、正反射率の高い、即ち、集光効率の良い太陽熱発電用反射装置を得ることができる。
【実施例１】
【００６０】
以下、実施例を挙げて本発明を具体的に説明するが、本発明はこれらに限定されるものではない。なお、表面粗さを示す値としては、算術平均粗さＲａを用いる。
【００６１】
［太陽熱発電用反射装置の作製］
［試料１の作成］
太陽熱発電用ミラーの樹脂フィルムとして、２軸延伸ポリエステルフィルム（ポリエチレンテレフタレートフィルム、厚さ１００μｍ）を用いた。上記ポリエチレンテレフタレートフィルムの片面に、ポリエステル系樹脂としてエスペル９９４０Ａ（日立化成工業株式会社製）、メラミン樹脂、ジイソシアネート架橋剤としてトリレンジイソシアネート（ＴＤＩ）、ヘキサメチレンジイソシアネート（ＨＭＤＩ）（三井化学ファイン株式会社製）を質量比で２０：１：１：２に混合した樹脂を、グラビアコート法によりコーティングして、厚さ０．１μｍのアンカー層を形成し、更に、銀反射層として真空蒸着法により厚さ８０ｎｍの銀反射層を形成した。
【００６２】
この銀反射層上に、エスペル９９４０Ａとトリレンジイソシアネートとを樹脂固形分比率（質量比）で１０：２に混合した樹脂中に、腐食防止剤としてＴｉｎｕｖｉｎ２３４（チバ・ジャパン社製）を樹脂固形分に対して１０質量％となる量を添加し、グラビアコート法によりコーティングして、厚さ０．１μｍの腐食防止層を形成した。
【００６３】
続いて、接着層としてビニロール９２Ｔ（アクリル樹脂接着剤；昭和高分子社製）を厚さ０．１μｍの厚さでコートし、接着層の上に溶液流延法により製膜した表面粗さＲａ＝０．１μｍ、膜厚５０μｍのアクリル樹脂フィルムを積層させ、太陽熱発電用フィルムミラーを作製した。
【００６４】
さらに、樹脂フィルムのアンカー層とは反対側の面に、ＳＥ−６０１０（アクリル樹脂接着剤；昭和高分子社製）を厚さ１μｍの厚さでコートした粘着層を形成し、厚さ０．１ｍｍで、縦４ｃｍ×横５ｃｍのアルミ板（住友軽金属社製）上にこの粘着層を介してフィルムミラーを貼り付け、太陽熱発電用反射装置である試料１を作製した。
【００６５】
［試料２の作製］
試料１の作製において、接着層の厚さを０．５μｍの厚さでコートするほかは同様に太陽熱発電用反射装置である試料２を作製した。
【００６６】
［試料３の作製］
試料１の作製において、接着層の厚さを１μｍの厚さでコートするほかは同様に太陽熱発電用反射装置である試料３を作製した。
【００６７】
［試料４の作製］
試料１の作製において、表面粗さＲａ＝０．０５μｍのアクリル樹脂フィルムを厚さ０．０３μｍの厚さでコートした接着層の上に積層するほかは同様に太陽熱発電用反射装置である試料４を作製した。
【００６８】
［試料５の作製］
試料４の作製において、接着層の厚さを０．５μｍの厚さでコートするほかは同様に太陽熱発電用反射装置である試料５を作製した。
【００６９】
［試料６の作製］
試料４の作製において、接着層の厚さを５μｍの厚さでコートするほかは同様に太陽熱発電用反射装置である試料６を作製した。
【００７０】
［試料７の作製］
試料４の作製において、表面粗さＲａ＝０．００８μｍのアクリル樹脂フィルムを接着層の上に積層するほかは同様に太陽熱発電用反射装置である試料７を作製した。
【００７１】
［試料８の作製］
試料７の作製において、接着層の厚さを０．５μｍの厚さでコートするほかは同様に太陽熱発電用反射装置である試料８を作製した。
【００７２】
［試料９の作製］
試料７の作製において、接着層の厚さを５μｍの厚さでコートするほかは同様に太陽熱発電用反射装置である試料９を作製した。
【００７３】
［試料１０の作製］
試料２の作製において、溶融流延法により製膜した表面粗さＲａ＝０．３μｍのアクリル樹脂フィルムを厚さ０．５μｍでコートした接着層の上に積層するほかは同様に太陽熱発電用反射装置である試料１０を作製した。
【００７４】
［太陽熱発電用反射装置の評価］
上記のように作製した試料１〜９（実施例１〜９）及び試料１０（比較例）に係る太陽熱発電用反射装置について、下記の方法に従って、評価した。
【００７５】
［アクリルフィルム中の残留溶剤］
アクリルフィルム中に残留している溶剤の分量を下記の数式（１）に基づいて測定した。
残留溶剤量［重量％］＝｛（Ｍ−Ｎ）／Ｎ｝×１００    …  （１）
ここで、Ｍは製膜時におけるアクリルフィルムの重量であり、この重量Ｍのアクリルフィルムを１１０℃で３時間乾燥させた後の重量がＮである。
【００７６】
［正反射率の測定］
日立製作所社製の分光光度計「Ｕ−４１００」に、積分球反射付属装置を取り付けたものを用いて、反射面の法線に対して、入射光の入射角を５°となるように調整し、反射角５°の正反射率を測定した。評価は、４００ｎｍから７００ｎｍまでの平均反射率として測定した。
５：正反射率の平均値が、９３％以上である
４：正反射率の平均値が、９０％以上９３％未満である
３：正反射率の平均値が、８７％以上９０％未満である
２：正反射率の平均値が、８４％以上８７％未満である
１：正反射率の平均値が、８１％以上８４％未満である
【００７７】
［解像度の評価］
作製した太陽熱発電用反射装置に、図３に示す市松模様パターンを映し、反射像の解像度を目視により５（最も解像度が良い）から１（最も解像度が悪い）の５段階で評価した。
【００７８】
各項目についての評価結果を表１に示す。
【００７９】
【表１】
2012220708.tif 000003
【００８０】
表１に示した評価結果から示されているように、アクリルフィルムの表面粗さが小さくなって平滑性が増すほど正反射率、及び、解像度が向上することが分かる。即ち、表面粗さの改善が困難な溶融流延法により作製されたアクリルフィルムを用いた太陽熱発電用反射装置と比較して、溶液流延法により作製されたアクリルフィルムを用いることで、太陽熱発電用反射装置における正反射率、及び、解像度を向上させることが出来る。
【００８１】
また、アクリルフィルムの表面粗さに係わらず、接着層の厚さが０．５μｍの場合には、０．０３μｍの場合、及び、５μｍの場合と比較して、正反射率、及び、解像度が向上することが示されている。即ち、接着層の厚さは、厚過ぎても薄過ぎてもよくないということが示されている。これらは、密着性の最適性、薄過ぎるとアクリルフィルム及び銀反射層の表面の凹凸をカバーしきれないという問題、及び、厚過ぎると塗装ムラが生じやすくなるという問題を表している。従って、接着層の厚みは、０．５μｍを中心に、０．０３μｍ以上５μｍ以下、より好ましくは、０．１μｍ以上１μｍ以下であることが好ましいといえる。
【符号の説明】
【００８２】
１     ハードコート層
２     アクリルフィルム
３     接着層
４     腐食防止層
５     銀反射層
６     アンカー層
７     樹脂フィルム
８     粘着層
９     剥離シート
１０   金属支持体
２０、２１    フィルムミラー
３０、３１    太陽熱発電用反射装置
【図１】
2012220708.tif 000004
【図２】
2012220708.tif 000005
【図３】
2012220708.tif 000006